(57)【要約】      （修正有）【課題】耐摩耗性、及び耐オイルクラック性に優れる電子写真感光体を提供する。【解決手段】電荷輸送層１４が最表面に配置される積層型感光層１２、又は、単層型感光層。感光層におけるシリカ粒子の含有量はバインダー樹脂１００質量部に対して０．５以上１５質量部以下である。バインダー樹脂は、式（１）で示されるポリカーボネート樹脂を含む。2015169800.tif 000049式（１）中、Ｒ1及びＲ2は、それぞれ独立して、水素原子、又は、置換若しくは無置換のアルキル基、Ｒ3及びＲ4は、それぞれ独立して、水素原子、置換若しくは無置換のアルキル基、又は、置換若しくは無置換のアリール基を示す。Ｒ3とＲ4とは連結してシクロアルキリデン基になってもよい。ｐは０より大きく１００以下。【選択図】図１
2015169800.tif 000002
【特許請求の範囲】
【請求項１】
感光層を備える電子写真感光体であって、
前記感光層は、
電荷発生剤を含有する電荷発生層と、電荷輸送剤、バインダー樹脂、及びシリカ粒子を含有する電荷輸送層とが積層され、前記電荷輸送層が最表面に配置される積層型感光層、又は、
電荷発生剤、電荷輸送剤、バインダー樹脂及びシリカ粒子を含有する単層型感光層であり、
前記シリカ粒子の含有量は前記バインダー樹脂１００質量部に対して０．５質量部以上１５質量部以下であり、
前記バインダー樹脂が一般式（１）で示されるポリカーボネート樹脂を含む、電子写真感光体。
【化１】
2015169800.tif 000048
（前記一般式（１）中、Ｒ1及びＲ2は、それぞれ独立して、水素原子、又は、置換若しくは無置換のアルキル基を示し、Ｒ3及びＲ4は、それぞれ独立して、水素原子、置換若しくは無置換のアルキル基、又は、置換若しくは無置換のアリール基を示す。Ｒ3とＲ4とは連結してシクロアルキリデン基になってもよい。ｐの値は０より大きく１００以下である。）
【請求項２】
前記一般式（１）中、ｐの値が２５以上５０以下である、請求項１に記載の電子写真感光体。
【請求項３】
前記シリカ粒子がヘキサメチルジシラザンで表面処理されたシリカ粒子である、請求項１又は２に記載の電子写真感光体。
【請求項４】
前記電荷輸送剤が、２以上のスチリル基と１以上のアリール基とを有する化合物を含む、請求項１〜３の何れか１項に記載の電子写真感光体。
【請求項５】
前記バインダー樹脂の粘度平均分子量が４０，０００以上である、請求項１〜４の何れか１項に記載の電子写真感光体。
【発明の詳細な説明】
【技術分野】
【０００１】
本発明は、電子写真感光体に関する。
【背景技術】
【０００２】
電子写真方式のプリンター又は複合機には、像担持体として電子写真感光体が用いられる。一般に、電子写真感光体は、導電性基体と、導電性基体の上に直接又は間接に設けられた感光層とを備える。電荷発生材料、電荷輸送材料、及びこれらの材料を結着させる樹脂（有機材料）を含有する感光層を備える感光体は、電子写真有機感光体と呼ばれる。電子写真有機感光体のうち、主に電荷輸送材料を含有することによる電荷輸送層機能と主に電荷発生材料を含有することによる電荷発生機能とを別々の層にもたせるものは、積層型電子写真感光体と称される。電荷輸送材料と電荷発生材料とを同一の層に含み、電荷発生と電荷輸送の両方の機能を同一の層で実現する電子写真有機感光体は、単層型電子写真感光体と称される。
【０００３】
一方、感光体として、無機材料（例えば、セレン、又はアモルファスシリコン）を用いた電子写真無機感光体も挙げられる。電子写真有機感光体は、電子写真無機感光体と比較して、環境への影響が比較的小さく、成膜及び製造が容易であるといった利点を有するので、現在多くの画像形成装置に用いられている。
【０００４】
電子写真有機感光体の感光層は、電荷輸送材料として、正孔を輸送する正孔輸送剤を含有する。正孔輸送剤として好適に用いられる化合物としては、例えば、ブタジエニルベンゼンアミン誘導体が知られている（特許文献１）。
【先行技術文献】
【特許文献】
【０００５】
【特許文献１】特開２００５−２８９８７７号公報
【発明の概要】
【発明が解決しようとする課題】
【０００６】
しかしながら、特許文献１に記載された技術を用いた場合は、耐摩耗性及び耐オイルクラック性に優れる感光層を備えた電子写真感光体を得ることは困難である。
【０００７】
本発明は上記課題に鑑みてなされたものであり、その目的は、優れた電気的特性を維持しつつ、耐摩耗性及び耐オイルクラック性に優れる感光層を備えた電子写真感光体を提供することである。
【課題を解決するための手段】
【０００８】
本発明の電子写真感光体は、感光層を備える。前記感光層は、電荷発生剤を含有する電荷発生層と、電荷輸送剤、バインダー樹脂、及びシリカ粒子を含有する電荷輸送層とが積層され、前記電荷輸送層が最表面に配置される積層型感光層であるか、又は、電荷発生剤、電荷輸送剤、バインダー樹脂及びシリカ粒子を含有する単層型感光層である。前記シリカ粒子の含有量は前記バインダー樹脂１００質量部に対して０．５質量部以上１５質量部以下である。前記バインダー樹脂は、一般式（１）で示されるポリカーボネート樹脂を含む。
【０００９】
【化１】
2015169800.tif 000003
前記一般式（１）中、Ｒ1及びＲ2は、それぞれ独立して、水素原子、又は、置換若しくは無置換のアルキル基を示す。Ｒ3及びＲ4は、それぞれ独立して、水素原子、置換若しくは無置換のアルキル基、又は、置換若しくは無置換のアリール基を示す。Ｒ3とＲ4とは連結してシクロアルキリデン基になってもよい。ｐの値は０より大きく１００以下である。
【発明の効果】
【００１０】
本発明の電子写真感光体によれば、優れた電気的特性を維持しつつ、優れた耐摩耗性及び耐オイルクラック性を発現させることができる。
【図面の簡単な説明】
【００１１】
【図１】（ａ）及び（ｂ）は、それぞれ、本発明の実施形態に係る積層型電子写真感光体の構造を示す概略断面図である。
【図２】（ａ）及び（ｂ）は、それぞれ、本発明の実施形態に係る単層型電子写真感光体の構造を示す概略断面図である。
【発明を実施するための形態】
【００１２】
以下、本発明の実施形態について詳細に説明するが、本発明は、以下の実施形態に何ら限定されるものではなく、本発明の目的の範囲内で、適宜変更を加えて実施できる。なお、説明が重複する箇所については、適宜説明を省略する場合があるが、発明の要旨を限定するものではない。
【００１３】
本発明の電子写真感光体（以下、単に「感光体」と称する場合がある）は、感光層を備える。感光層は、電荷発生剤、電荷輸送剤、バインダー樹脂、及びシリカ粒子を含有する。
【００１４】
本実施形態の電子写真感光体において、感光層は、積層型感光層、又は単層型感光層である。
【００１５】
つまり、本実施形態の電子写真感光体は、積層型感光層を有する、いわゆる積層型電子写真感光体であってもよい。積層型感光層は、少なくとも、電荷発生層と電荷輸送層とを含み、電荷輸送層が最表面に配置された構成を有する。電荷発生層は、少なくとも、電荷発生剤を含有する。電荷輸送層は、電荷輸送剤、バインダー樹脂、及びシリカ粒子を含有する。
【００１６】
又、本実施形態の電子写真感光体は、単層型感光層を有する、いわゆる単層型電子写真感光体であってもよい。単層型感光層は、同一層に、少なくとも、電荷発生剤、電荷輸送剤、バインダー樹脂及びシリカ粒子を含有する。
【００１７】
本実施形態に用いられるバインダー樹脂は、一般式（１）で示されるポリカーボネート樹脂を含む。
【００１８】
【化２】
2015169800.tif 000004
式中、Ｒ1及びＲ2は、それぞれ独立して、水素原子、又は、置換若しくは無置換のアルキル基を示す。Ｒ3及びＲ4は、それぞれ独立して、水素原子、置換若しくは無置換のアルキル基、又は、置換若しくは無置換のアリール基を示す。Ｒ3とＲ4とは連結してシクロアルキリデン基になってもよい。ｐの値は０より大きく１００以下である。なお、Ｐ、及び（１００−Ｐ）は、モル％を単位とする数値である。
【００１９】
本実施形態の電子写真感光体は、式（１）で示されるバインダー樹脂とシリカ粒子とを含有する感光層を備える。式（１）で示されるバインダー樹脂とシリカ粒子とを含有する感光層は、耐摩耗性及び耐オイルクラック性に優れるため、本実施形態の電子写真感光体を備える画像形成装置は耐久性に優れ、長期にわたって高画質な画像を形成できる。
【００２０】
＜積層型電子写真感光体＞
以下、積層型感光層を備える積層型電子写真感光体について、図１を参照して説明する。積層型電子写真感光体１０は、図１（ａ）に示すように、基体１１上に、電荷発生層１３及び電荷輸送層１４がこの順で積層された積層型感光層１２を備えた構成を有する。電荷輸送層１４を最表面に設けることにより、優れた電気的特性を維持しつつ、耐摩耗性及び耐オイルクラック性を向上させることができる。
【００２１】
電荷発生層１３は電荷発生剤を含有する。電荷輸送層１４は、電荷輸送剤、バインダー樹脂、及びシリカ粒子を含有する。
【００２２】
積層型電子写真感光体１０は、基体１１と、積層型感光層１２とを備えていれば、特に限定されない。例えば、図１（ｂ）に示すように、基体１１と積層型感光層１２との間に、中間層１５が設けられてもよい。
【００２３】
電荷発生層１３及び電荷輸送層１４の各層の厚さは、それぞれの層としての機能を十分に発現できれば、特に限定されない。電荷発生層１３の厚さは、具体的には、０．０１μｍ以上５μｍ以下であることが好ましく、０．１０μｍ以上３μｍ以下であることがより好ましい。また、電荷輸送層１４の厚さは、具体的には、２μｍ以上１００μｍ以下であることが好ましく、５μｍ以上５０μｍ以下であることがより好ましい。
【００２４】
＜単層型電子写真感光体＞
以下、単層型感光層を備える単層型電子写真感光体について、図２を参照して説明する。単層型電子写真感光体２０は、図２（ａ）に示すように、基体２１と、単層型感光層２２とを備える。単層型感光層２２は、基体２１上に設けられる。単層型感光層２２は、電荷発生剤、電荷輸送剤、バインダー樹脂、及びシリカ粒子を含有する。
【００２５】
単層型電子写真感光体２０は、基体２１と、単層型感光層２２とを備えていれば、特に限定されない。具体的には、例えば、図２（ａ）に示すように、基体１１上に単層型感光層２２が直接設けられてもよい。又は、図２（ｂ）に示すように、基体２１と単層型感光層２２との間に、中間層２３が設けられてもよい。
【００２６】
単層型感光層２２の厚さは、感光層としての機能を十分に発現できれば、特に限定されない。具体的には、単層型感光層２２の厚さは、５μｍ以上１００μｍ以下であることが好ましく、１０μｍ以上５０μｍ以下であることが好ましい。
【００２７】
画像流れの発生を防止し製造コストを抑制するために、本実施形態に係る電子写真感光体（積層型電子写真感光体１０及び単層型電子写真感光体２０）においては、感光層（積層型感光層１２及び単層型感光層２２）が最外層として配置されることが好ましい。
【００２８】
＜共通の構成要素＞
以下、単層型電子写真感光体及び積層型電子写真感光体を構成する各部分、並びに単層型電子写真感光体及び積層型電子写真感光体に含まれる成分について詳細に説明する。
【００２９】
［基体］
本実施形態において、基体は、少なくとも表面部が導電性を有するものであれば、特に限定されない。具体的には、基体は、導電性を有する材料から構成されるものであってもよい。又は、プラスチック材料若しくはガラスの表面を、導電性を有する材料で被覆若しくは蒸着した構成を有するものであってもよい。ここで、導電性を有する材料としては、例えば、アルミニウム、鉄、銅、錫、白金、銀、バナジウム、モリブデン、クロム、カドニウム、チタン、ニッケル、パラジウム、インジウム、ステンレス鋼若しくは真鍮のような金属、又はこれらの金属の合金が挙げられる。これらの導電性を有する材料を、１種単独で用いてもよいし、２種以上組み合わせて用いてもよい。
【００３０】
上記のように例示した基体のうち、アルミニウム又はアルミニウム合金を含む基体を用いることが好ましい。なぜなら、こうした基体を用いる場合は、感光層から基体への電荷の移動が良好となるため、より好画質な画像を形成できる感光体を提供できるからである。
【００３１】
基体の形状は、適宜選択することができ、特に限定されない。例えば、シート状であってもよいし、又はドラム状であってもよい。また、基体は、使用に際して、十分な機械的強度を有することが望ましい。
【００３２】
［電荷発生剤］
電荷発生剤は、電子写真感光体用の電荷発生剤であれば、特に限定されない。電荷発生剤としては、例えば、Ｘ型無金属フタロシアニン（ｘ−Ｈ2Ｐｃ）、Ｙ型チタニルフタロシアニン（Ｙ−ＴｉＯＰｃ）、ペリレン顔料、ビスアゾ顔料、ジチオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、セレン、セレン−テルル、セレン−ヒ素、硫化カドミウム、アモルファスシリコンのような無機光導電材料の粉末、ピリリウム塩、アンサンスロン系顔料、トリフェニルメタン系顔料、スレン系顔料、トルイジン系顔料、ピラゾリン系顔料、又はキナクリドン系顔料が挙げられる。
【００３３】
所望の領域に吸収波長を有する電荷発生剤を単独で用いてもよいし、２種以上の電荷発生剤を組み合わせて用いてもよい。更に、例えば、デジタル光学系の画像形成装置（例えば、半導体レーザーのような光源を使用したレーザービームプリンター、又はファクシミリ）には、７００ｎｍ以上の波長領域に感度を有する感光体を用いることが好ましい。そのため、例えば、フタロシアニン系顔料（例えば、Ｘ型無金属フタロシアニン（ｘ−Ｈ2Ｐｃ）、又はＹ型チタニルフタロシアニン（Ｙ−ＴｉＯＰｃ））が好適に用いられる。なお、フタロシアニン系顔料の結晶形状については特に限定されず、種々の結晶形状を有するフタロシアニン系顔料が使用される。
【００３４】
短波長レーザー光源（例えば、３５０ｎｍ以上５５０ｎｍ以下程度の波長を有するレーザー光源）を用いた画像形成装置に適用される感光体には、電荷発生剤として、アンサンスロン系顔料、又はペリレン系顔料が好適に用いられる。
【００３５】
電荷発生剤は、例えば、下記式（２）〜（５）で表されるフタロシアニン系顔料ＣＧＭ−１〜ＣＧＭ−４である。
【００３６】
【化３】
2015169800.tif 000005
【００３７】
【化４】
2015169800.tif 000006
【００３８】
【化５】
2015169800.tif 000007
【００３９】
【化６】
2015169800.tif 000008
【００４０】
積層型電子写真感光体において、電荷発生剤の含有量は、電荷発生層１３に含まれるベース樹脂１００質量部に対して、５質量部以上１０００質量部以下であることが好ましく、３０質量部以上５００質量部以下であることがより好ましい。なお、ベース樹脂については後述する。
【００４１】
単層型電子写真感光体において、電荷発生剤の含有量は、バインダー樹脂１００質量部に対して、０．１質量部以上５０質量部以下であることが好ましく、０．５質量部以上３０質量部以下であることがより好ましい。
【００４２】
［電荷輸送剤］
本実施形態においては、感光層が電荷輸送剤を含有することを必須とする。電荷輸送剤は、特に、正孔輸送剤である。
（正孔輸送剤）
本実施形態に用いられる正孔輸送剤は、２以上のスチリル基と、１以上のアリール基とを有する化合物を含むことが好ましい。具体的には、正孔輸送剤は、下記式（６）〜（９）で示される化合物を含むことがより好ましい。
【００４３】
【化７】
2015169800.tif 000009
【００４４】
上記式（６）中、Ｑ1〜Ｑ7は、それぞれ独立して、水素原子、炭素数１以上８以下のアルキル基、フェニル基、又はアルコキシ基を示す。ａは０以上５以下の整数である。Ｑ3〜Ｑ7のうち隣り合う基が互いに結合して環を形成してもよい。
【００４５】
【化８】
2015169800.tif 000010
【００４６】
上記式（７）中、Ｑ1〜Ｑ8は、それぞれ独立して、水素原子、炭素数１以上８以下のアルキル基、フェニル基、又はアルコキシ基を示す。ａは０以上５以下の整数である。ｂは０以上４以下の整数である。ｋは０又は１の整数である。Ｑ3〜Ｑ7のうち隣り合う基が互いに結合して環を形成してもよい。
【００４７】
【化９】
2015169800.tif 000011
【００４８】
上記式（８）中、Ｒａ、Ｒｂ、及びＲｃは、それぞれ独立して、炭素数１以上８以下のアルキル基、フェニル基、又はアルコキシ基を示す。ｑは０以上４以下の整数である。ｍ及びｎは、それぞれ、０以上５以下の整数である。
【００４９】
【化１０】
2015169800.tif 000012
【００５０】
上記式（９）中、Ａｒ1はアリール基、又は共役二重結合を有する複素環基を示す。Ａｒ2はアリール基である。Ａｒ1及びＡｒ2は、それぞれ独立して、炭素数１以上６以下のアルキル基、アルコキシ基、及びフェノキシ基からなる群より選択される１以上の基により置換されていてもよい。
【００５１】
正孔輸送剤は、具体的には、下記式（１０）〜（２１）で示されるＣＴＭ−１〜ＣＴＭ−１２である。なお、ＣＴＭ−１〜ＣＴＭ−４は、式（６）で示される正孔輸送剤の具体例である。ＣＴＭ−５〜ＣＴＭ−７は、式（７）で示される正孔輸送剤の具体例である。ＣＴＭ−８及びＣＴＭ−９は式（８）で示される正孔輸送剤の具体例である。ＣＴＭ−１０は、式（９）で示される正孔輸送剤の具体例である。
【００５２】
【化１１】
2015169800.tif 000013
【００５３】
【化１２】
2015169800.tif 000014
【００５４】
【化１３】
2015169800.tif 000015
【００５５】
【化１４】
2015169800.tif 000016
【００５６】
【化１５】
2015169800.tif 000017
【００５７】
【化１６】
2015169800.tif 000018
【００５８】
【化１７】
2015169800.tif 000019
【００５９】
【化１８】
2015169800.tif 000020
【００６０】
【化１９】
2015169800.tif 000021
【００６１】
【化２０】
2015169800.tif 000022
【００６２】
【化２１】
2015169800.tif 000023
【００６３】
【化２２】
2015169800.tif 000024
【００６４】
積層型電子写真感光体において、正孔輸送剤（電荷輸送剤）の含有量は、バインダー樹脂１００質量部に対して、１０質量部以上２００質量部以下であることが好ましく、２０質量部以上１００質量部以下であることがより好ましい。単層型電子写真感光体において、正孔輸送剤の含有量は、バインダー樹脂１００質量部に対して、１０質量部以上２００質量部以下であることが好ましく、１０質量部以上１００質量部以下であることがより好ましい。
【００６５】
［電子アクセプター化合物］
感光層は、必要に応じて、電子アクセプター化合物を含有してもよい。電子アクセプター化合物を含有することで、特に単層型電子写真感光体の単層型感光層においては、電子を輸送することができ、これによりバイポーラー（両極性）の特性を付与できる。一方、積層型電子写真感光体の積層型感光層は、電子アクセプター化合物を含有することにより、正孔輸送剤の正孔輸送能を向上させることができる。
【００６６】
電子アクセプター化合物としては、例えば、キノン系化合物（ナフトキノン系化合物、ジフェノキノン系化合物、アントラキノン系化合物、アゾキノン系化合物、ニトロアントアラキノン系化合物、又はジニトロアントラキノン系化合物）、マロノニトリル系化合物、チオピラン系化合物、トリニトロチオキサントン系化合物、３，４，５，７−テトラニトロ−９−フルオレノン系化合物、ジニトロアントラセン系化合物、ジニトロアクリジン系化合物、テトラシアノエチレン、２，４，８−トリニトロチオキサントン、ジニトロベンゼン、ジニトロアントラセン、ジニトロアクリジン、無水コハク酸、無水マレイン酸、又はジブロモ無水マレイン酸が挙げられる。これらの電子アクセプター化合物は、１種単独で又は２種以上を組み合わせて用いられる。
【００６７】
上述した電子アクセプター化合物は、例えば、下記式（２２）〜（２９）で示されるＥＴＭ−１〜ＥＴＭ−８である。
【００６８】
【化２３】
2015169800.tif 000025
【００６９】
【化２４】
2015169800.tif 000026
【００７０】
【化２５】
2015169800.tif 000027
【００７１】
【化２６】
2015169800.tif 000028
【００７２】
【化２７】
2015169800.tif 000029
【００７３】
【化２８】
2015169800.tif 000030
【００７４】
【化２９】
2015169800.tif 000031
【００７５】
【化３０】
2015169800.tif 000032
【００７６】
積層型電子写真感光体において、電子アクセプター化合物の含有量は、バインダー樹脂１００質量部に対して、０．１質量部以上２０質量部以下であることが好ましく、０．５質量部以上１０質量部以下であることがより好ましい。単層型電子写真感光体において、電子アクセプター化合物の含有量は、バインダー樹脂１００質量部に対して、５質量部以上１００質量部以下であることが好ましく、１０質量部以上８０質量部以下であることがより好ましい。
【００７７】
［樹脂］
（ベース樹脂）
積層型感光層に含まれる電荷発生層は、ベース樹脂（電荷発生層用ベース樹脂）を含む。
【００７８】
電荷発生層用ベース樹脂は、積層型電子写真感光体の電荷発生層用の樹脂であれば、特に限定されない。
【００７９】
通常、積層型電子写真感光体においては、電荷発生層及び電荷輸送層が、形成されている。そのため、電荷輸送層を形成する際の塗布液に用いられる溶剤に溶解しないように、積層型電子写真感光体においては、電荷発生層用ベース樹脂は、バインダー樹脂とは異なる樹脂であることが好ましい。
【００８０】
電荷発生層用ベース樹脂の具体例としては、スチレン−ブタジエン共重合体、スチレン−アクリロニトリル共重合体、スチレン−マレイン酸共重合体、アクリル共重合体、スチレン−アクリル酸共重合体、ポリエチレン樹脂、エチレン−酢酸ビニル共重合体、塩素化ポリエチレン樹脂、ポリ塩化ビニル樹脂、ポリプロピレン樹脂、アイオノマー樹脂、塩化ビニル−酢酸ビニル共重合体、アルキド樹脂、ポリアミド樹脂、ポリウレタン樹脂、ポリスルホン樹脂、ジアリルフタレート樹脂、ケトン樹脂、ポリビニルアセタール樹脂、ポリビニルブチラール樹脂、ポリエーテル樹脂、シリコーン樹脂、エポキシ樹脂、フェノール樹脂、尿素樹脂、メラミン樹脂、エポキシアクリレート樹脂、又はウレタン−アクリレート樹脂が挙げられる。電荷発生層用ベース樹脂としては、ポリビニルブチラールが好適に使用される。電荷発生層用ベース樹脂は、１種を単独で用いてもよく、２種以上を併用してもよい。
【００８１】
（バインダー樹脂）
バインダー樹脂は、単層型電子写真感光体の単層型感光層、又は積層型電子写真感光体の電荷輸送層に用いられる。バインダー樹脂は、式（１）で表されるポリカーボネート樹脂を含有する。式（１）で表されるポリカーボネート樹脂は、式（１−１）で表される繰返し構造単位と式（１−２）で表される繰返し構造単位とからなるポリカーボネート共重合体である。
【００８２】
【化３１】
2015169800.tif 000033
【００８３】
【化３２】
2015169800.tif 000034
【００８４】
式（１）中、ｐの値は、０より大きく１００以下であり、２５以上５０以下であることが好ましい。バインダー樹脂として、こうしたポリカーボネート樹脂を用いることで、耐摩耗性及び耐オイルクラック性に優れる感光層を備える電子写真感光体を得ることができる。
【００８５】
ｐの値が２５以上であることにより、電子写真感光体又は感光層の耐摩耗性が向上する。特に、電子写真感光体又は感光層の他の特性（例えば、電気的特性又は耐オイルクラック性）を考慮すると、ｐの値が２５以上５０以下であることがより好ましい。
【００８６】
式（１−１）及び式（１−２）で表される繰返し単位において、Ｒ1〜Ｒ4のうちの少なくとも１つは、炭素数が１以上４以下のアルキル基であることが好ましい。より好ましくは、Ｒ1〜Ｒ4の何れか１つがメチル基である。
【００８７】
その理由は、以下の通りである。すなわち、Ｒ1〜Ｒ4がアルキル基であることにより、感光層を作製する際の、ポリカーボネート樹脂の溶剤に対する溶解性、及び上記の正孔輸送剤に対する相溶性を向上できる。その結果、良好な電気的特性及び耐摩耗性が実現する。
【００８８】
一方、ポリカーボネート樹脂においては、アルキル基の鎖長、分岐性、又は数量が過度に増加するにつれて、分子同士の絡み合いが低下し、分子のパッキング性が低下する傾向がある。そのため、ポリカーボネート樹脂が用いられた感光体においては、耐摩耗性が低下する恐れがある。従って、上述したポリカーボネート樹脂において、繰返し単位の芳香環に適した鎖長（炭素数が１以上４以下であるような鎖長）のアルキル基で置換することにより、優れた電気的特性及び耐摩耗性を感光体に付与できる。
【００８９】
式（１−２）で示す繰返し単位における２つのフェニレン基の間には第四級炭素が存在し得る。この第四級炭素がアルキル基で置換されると、第二級炭素が存在する繰返し単位を有するポリカーボネート樹脂と比べて、繰返し構造単位自体として、相対的に低極性の箇所が部分的に存在する。これにより、正孔輸送剤は、式（１）で表されるポリカーボネート樹脂の繰返し構造単位の近傍に集まりやすくなる。その結果、電荷輸送層中又は単層型感光層の正孔輸送剤の分散性が高まって、安定した光感度を達成することができる。
【００９０】
バインダー樹脂（式（１）で示されるポリカーボネート樹脂を含む）の分子量は、粘度平均分子量で４０，０００以上であることが好ましく、４０，０００以上５２，５００以下であることがより好ましい。バインダー樹脂の分子量が低すぎると、バインダー樹脂の耐摩耗性を十分に高めることができず、電荷輸送層又は単層型感光層が摩耗し易くなる。一方、バインダー樹脂の分子量が高すぎると、電荷輸送層又は単層型感光層の形成時に、バインダー樹脂が溶剤に溶解しにくくなって、電荷輸送層又は単層型感光層の形成が困難になる傾向がある。
【００９１】
ポリカーボネート樹脂の構造は、例えば、式（１−１）で表される繰返し構造単位と上記式（１−２）で表される繰返し構造単位とがランダムに共重合したランダム共重合体であってもよい。又は、例えば、上記式（１−１）で表される繰返し構造単位と上記式（１−２）で表される繰返し構造単位とが交互に共重合した交互共重合体であってもよい。又は、１以上の上記式（１−１）で表される繰返し構造単位と、１以上の上記式（１−２）で表される繰返し構造単位とが周期的に共重合した周期的共重合体であってもよい。又は、複数の上記式（１−１）で表される繰返し構造単位からなるブロックと、複数の上記式（１−２）で表される繰返し構造単位からなるブロックとが共重合したブロック共重合体であってもよい。
【００９２】
バインダー樹脂の製造方法は、上述した構造のポリカーボネート樹脂を製造できれば、特に限定されない。これらの製造方法として、例えば、ポリカーボネート樹脂の繰返し構造単位を構成するためのジオール化合物とホスゲンとを界面縮重合させる方法（いわゆる、ホスゲン法）、又は、ジオール化合物とジフェニルカーボネートとをエステル交換反応させる方法が挙げられる。より具体的には、例えば、下記式（１−３）で表されるジオール化合物及び下記式（１−４）で表されるジオール化合物を混合して得た混合物と、ホスゲンとを、下記式（１−３）で表されるジオール化合物が存在するように、界面縮重合させる方法が挙げられる。
【００９３】
【化３３】
2015169800.tif 000035
【００９４】
【化３４】
2015169800.tif 000036
【００９５】
式（１）で示されるポリカーボネート樹脂は、例えば、下記式（３０）〜（３６）で示されるＲｅｓｉｎ−１〜Ｒｅｓｉｎ−７である。
【００９６】
【化３５】
2015169800.tif 000037
【００９７】
【化３６】
2015169800.tif 000038
【００９８】
【化３７】
2015169800.tif 000039
【００９９】
【化３８】
2015169800.tif 000040
【０１００】
【化３９】
2015169800.tif 000041
【０１０１】
【化４０】
2015169800.tif 000042
【０１０２】
【化４１】
2015169800.tif 000043
【０１０３】
なお、本実施形態に用いられるバインダー樹脂としては、式（１）で示されるポリカーボネート樹脂を単独で用いてもよいし、式（１）で示されるポリカーボネート樹脂以外の樹脂（その他の樹脂）を、本発明の効果を損なわない範囲で含んでいてもよい。その他の樹脂としては、例えば、熱可塑性樹脂（式（１）で示されるポリカーボネート樹脂以外のポリカーボネート樹脂、スチレン系樹脂、スチレン−ブタジエン共重合体、スチレン−アクリロニトリル共重合体、スチレン−マレイン酸共重合体、スチレン−アクリル酸共重合体、アクリル共重合体、ポリエチレン樹脂、エチレン−酢酸ビニル共重合体、塩素化ポリエチレン樹脂、ポリ塩化ビニル樹脂、ポリプロピレン樹脂、アイオノマー、塩化ビニル−酢酸ビニル共重合体、ポリエステル樹脂、アルキド樹脂、ポリアミド樹脂、ポリウレタン樹脂、ポリアリレート樹脂、ポリスルホン樹脂、ジアリルフタレート樹脂、ケトン樹脂、ポリビニルブチラール樹脂、ポリエーテル樹脂、又はポリエステル樹脂）、熱硬化性樹脂（シリコーン樹脂、エポキシ樹脂、フェノール樹脂、尿素樹脂、メラミン樹脂、又はその他架橋性の熱硬化性樹脂）、又は、光硬化性樹脂（エポキシアクリレート樹脂、又はウレタン−アクリレート共重合樹脂）が挙げられる。これらは単独で用いてもよいし、２種以上を併用してもよい。
【０１０４】
本実施形態において、バインダー樹脂中の式（１）で示されるポリカーボネート樹脂の含有量は、４０質量％以上が好ましく、８０質量％がより好ましい。
【０１０５】
［シリカ粒子］
本実施形態の電子写真感光体において、感光層の耐摩耗性の向上のために、積層型感光層の電荷輸送層、及び単層型感光層はシリカ粒子を含有する。つまり、感光層の最表面層にシリカ微粒子が含有される。本実施形態において、シリカ粒子は、特にシリカ微粒子をいう。シリカ微粒子は、シリカ微粒子以外の微粒子（例えば、酸化亜鉛、酸化チタン、酸化スズ、酸化アンチモン、酸化インジウム、酸化ビスマス、スズをドープした酸化インジウム、アンチモン若しくはタンタルをドープした酸化スズ、又は酸化ジルコニウム）と比較すると、感光層の耐摩耗性を良好に向上できる。更に、シリカ微粒子は、容易に表面処理がなされるとともに、製造コストに優れ、粒子径の調整が容易であるという利点もある。
【０１０６】
シリカ微粒子は、耐摩耗性を向上させるために、表面処理剤で表面処理が施されていることが好ましい。表面処理剤としては、例えば、ヘキサメチルジシラザン、Ｎ−メチル−ヘキサメチルジシラザン、ヘキサメチル−Ｎ−プロピルジシラザン、ジメチルジクロロシラン、又はポリジメチルシロキサンが挙げられる。表面処理剤は、ヘキサメチルジシラザンが特に好ましい。その理由は、以下の通りである。ヘキサメチルジシラザンが有するトリメチルシリル基とシリカ微粒子表面の水酸基との反応性が良好であるために、ヘキサメチルジシラザンシリカ微粒子表面の水酸基が低減する。その結果、水分（湿度）による電気的特性の低下を抑制できる。
【０１０７】
更に、表面処理剤として、ヘキサメチルジシラザンを用いることにより、シリカ微粒子表面からの表面処理剤の遊離を抑制することができる。なお、遊離した表面処理剤が電荷トラップの原因となって、感度が低下する場合がある。しかし、本発明においては、ヘキサメチルジシラザンを用いることにより、シリカ微粒子表面からの表面処理剤の遊離を抑制できるので、発生する感度の低下を、十分に抑制することができる。
【０１０８】
シリカ微粒子の含有量は、バインダー樹脂１００質量部に対して０．５質量部以上１５質量部以下であることが好ましく、１質量部以上１０質量部以下であることがより好ましい。なお、電子写真感光体が積層型電子写真感光体である場合には、積層型感光層に含まれる電荷輸送層がシリカ微粒子を含む。電子写真感光体が単層型電子写真感光体である場合には、単層型感光層がシリカ微粒子を含む。
【０１０９】
シリカ微粒子の粒子径（数平均一次粒径）は、７ｎｍ以上５０ｎｍ以下であることが好ましい。シリカ微粒子の粒子径が７ｎｍ未満であると、耐摩耗性及び耐オイルクラック性に劣る感光層しか得られない場合がある。一方、シリカ微粒子の粒子径が５０ｎｍを超えると、バインダー樹脂中のシリカ微粒子の分散性が低下する場合がある。
【０１１０】
［添加剤］
本実施形態に係る電子写真感光体においては、積層型感光層（電荷発生層及び電荷輸送層）、単層型感光層、及び中間層のうちの少なくとも一つが、電子写真特性に悪影響を与えない範囲で、各種の添加剤を含有してもよい。添加剤としては、例えば、劣化防止剤（酸化防止剤、ラジカル捕捉剤、１重項クエンチャー、又は紫外線吸収剤）、軟化剤、表面改質剤、増量剤、増粘剤、分散安定剤、ワックス、アクセプタ、ドナー、界面活性剤、又はレベリング剤が挙げられる。酸化防止剤としては、例えば、ヒンダードフェノール、ヒンダードアミン、パラフェニレンジアミン、アリールアルカン、ハイドロキノン、スピロクロマン、スピロインダノン若しくはこれらの誘導体、有機硫黄化合物、又は有機燐化合物が挙げられる。
【０１１１】
電荷発生層又は単層型感光層は、感度を向上させるために、添加剤として増感剤（例えば、テルフェニル、ハロナフトキノン類、又はアセナフチレン）を含有してもよい。
【０１１２】
電荷輸送層又は単層型感光層は、耐オイルクラック性を向上させるために、添加剤として、可塑剤を含有してもよい。可塑剤としては、ビフェニル誘導体が挙げられる。ビフェニル誘導体は、例えば、下記式（ＢＰ−１）〜（ＢＰ−２０）で表される化合物である。
【０１１３】
【化４２】
2015169800.tif 000044
【０１１４】
［中間層］
本実施形態に係る電子写真感光体は、中間層（例えば、下引き層）を有してもよい。単層型電子写真感光体において、中間層は、基体と感光層との間に位置する。積層型電子写真感光体において、中間層は、基体と電荷発生層との間に介在する。中間層は、例えば、無機粒子、及び中間層に用いられる樹脂（中間層用樹脂）を含有する。中間層を介在させると、リーク発生を抑制し得る程度の絶縁状態を維持しつつ、電子写真感光体を露光した時に発生する電流の流れを円滑にして、抵抗の上昇を抑えることができる。
【０１１５】
無機粒子としては、例えば、金属（例えば、アルミニウム、鉄、又は銅）、金属酸化物（例えば、酸化チタン、アルミナ、酸化ジルコニウム、酸化スズ、又は酸化亜鉛）の粒子、又は非金属酸化物（例えば、シリカ）の粒子が挙げられる。これらの無機粒子は、１種を単独で用いてもよいし、又は２種以上を併用してもよい。
【０１１６】
中間層用樹脂としては、中間層を形成する樹脂として用いることができる樹脂であれば、特に限定されない。
【０１１７】
＜電子写真感光体の製造方法＞
単層型電子写真感光体の製造方法について説明する。
単層型電子写真感光体は、単層型感光層用塗布液（第一の塗布液）を基体上に塗布し、乾燥することによって製造される。第一の塗布液は、電荷発生剤、電荷輸送剤（正孔輸送剤）、バインダー樹脂、シリカ微粒子、及び必要に応じて電子アクセプター化合物若しくは各種添加剤を、溶剤に溶解又は分散させることにより調製される。
【０１１８】
積層型電子写真感光体の製造方法について説明する。
具体的には、まず、電荷発生層用塗布液（第二の塗布液）、及び電荷輸送層用塗布液（第三の塗布液）を調製する。第二の塗布液を基体上に塗布し、適宜な方法で乾燥することによって、電荷発生層を形成する。その後、第三の塗布液を電荷発生層に塗布し、続いて乾燥することによって電荷輸送層を形成し、積層型電子写真感光体を製造することができる。
【０１１９】
第二の塗布液は、電荷発生剤、ベース樹脂、及び必要に応じて各種添加剤を、溶剤に溶解又は分散させることにより調製される。第三の塗布液は、電荷輸送剤、バインダー樹脂、シリカ微粒子、及び必要に応じて電子アクセプター化合物若しくは各種添加剤を、溶剤に溶解又は分散させることにより調製される。
【０１２０】
塗布液（第一の塗布液、第二の塗布液、又は第三の塗布液）に含有される溶剤は、塗布液に含まれる各成分を溶解又は分散できれば、特に限定されない。具体的には、溶剤としては、アルコール類（メタノール、エタノール、イソプロパノール、又はブタノール）、脂肪族系炭化水素（ｎ−ヘキサン、オクタン、又はシクロヘキサン）、芳香族炭化水素（ベンゼン、トルエン、又はキシレン）、ハロゲン化炭化水素（ジクロロメタン、ジクロロエタン、四塩化炭素、又はクロロベンゼン）、エーテル類（ジメチルエーテル、ジエチルエーテル、テトラヒドロフラン、エチレングリコールジメチルエーテル、又はジエチレングリコールジメチルエーテル）、ケトン類（アセトン、メチルエチルケトン、又はシクロヘキサノン）、エステル類（酢酸エチル、又は酢酸メチル）、ジメチルホルムアルデヒド、ジメチルホルムアミド、又はジメチルスルホキシドが挙げられる。これらの溶剤は、単独で用いてもよいし、２種以上を組み合わせて用いてもよい。感光体の製造過程における作業者の安全衛生を改善するためには、溶剤として非ハロゲン系溶剤を用いることが好ましい。
【０１２１】
塗布液は、各成分を混合し、溶剤に分散することにより調製される。混合又は分散には、例えば、ビーズミル、ロールミル、ボールミル、アトライター、ペイントシェーカー、又は超音波分散器を用いることができる。
【０１２２】
塗布液は、各成分の分散性、又は形成される各々の層の表面平滑性を向上させるために、例えば、界面活性剤又はレベリング剤を含有してもよい。
【０１２３】
塗布液を塗布する方法としては、塗布液を均一に塗布できる方法であれば、特に限定されない。塗布方法としては、例えば、ディップコート法、スプレーコート法、スピンコート法、又はバーコート法が挙げられる。
【０１２４】
塗布液を乾燥する方法としては、塗布液中の溶剤を蒸発させ得る方法であれば、特に限定されない。例えば、高温乾燥機、又は減圧乾燥機を用いて、熱処理（熱風乾燥）する方法が挙げられる。熱処理条件は、例えば、４０℃以上１５０℃以下の温度、かつ３分間以上１２０分間以下の時間である。
【０１２５】
以上説明した本発明の電子写真感光体は、優れた電気的特性を維持しつつ、耐摩耗性及び耐オイルクラック性の何れにも優れるため、種々の画像形成装置で好適に使用できる。
【実施例】
【０１２６】
以下、実施例を用いて本発明を更に具体的に説明する。なお、本発明は実施例の範囲に何ら限定されるものではない。
【０１２７】
積層型電子写真感光体の製造
［感光体Ａ−１の製造］
以下、実施例１に係る感光体Ａ−１の製造について説明する。感光体Ａ−１は積層型電子写真感光体である。
（中間層の形成）
はじめに、表面処理された酸化チタン（テイカ株式会社製、「試作品ＳＭＴ−Ａ」、数平均一次粒子径１０ｎｍ）を準備した。詳しくは、アルミナとシリカとを用いて表面処理し、更に、表面処理された酸化チタンを湿式分散しながらメチルハイドロジェンポリシロキサンを用いて表面処理したものを準備した。次いで、表面処理された酸化チタン（２質量部）と、ポリアミド樹脂アミラン（登録商標）（東レ株式会社製、品番：ＣＭ８０００）（ポリアミド６，ポリアミド１２，ポリアミド６６，及びポリアミド６１０の四元共重合ポリアミド樹脂）（１質量部）とを、メタノール（１０質量部）、ブタノール（１質量部）及びトルエン（１質量部）を含む溶剤に対して添加した。これらをビーズミルを用いて５時間混合し、溶剤中に材料を分散させた。これにより、中間層用塗布液を調製した。
【０１２８】
得られた中間層用塗布液を、目開き５μｍのフィルターを用いてろ過した。その後、基体としてのアルミニウム製のドラム状支持体（直径３０ｍｍ、全長２４６ｍｍ）の表面に、中間層用塗布液をディップコート法を用いて塗布した。続いて、塗布した塗布液を１３０℃で３０分間乾燥させて、基体（ドラム状支持体）上に中間層（膜厚１μｍ）を形成した。
【０１２９】
（電荷発生層の形成）
Ｃｕ−Ｋα特性Ｘ線回折スペクトルにおいて、ブラッグ角２θ±０．２°＝２７．２°に１つのピークを有するチタニルフタロシアニン（１．５質量部）と、ベース樹脂としてのポリビニルアセタール樹脂（積水化学工業株式会社製、「エスレックＢＸ-５」）（１質量部）とを、プロピレングリコールモノメチルエーテル（４０質量部）及びテトラヒドロフラン（４０質量部）を含む溶剤に対して添加した。これらをビーズミルを用いて２時間混合し、溶剤中に材料を分散させて、第二の塗布液を作製した。得られた第二の塗布液を、目開き３μｍのフィルターを用いてろ過した。次いで、得られたろ過液を、上述のようにして形成された中間層上にディップコート法を用いて塗布し、５０℃で５分間乾燥させた。これにより、中間層上に電荷発生層（膜厚０．３μｍ）を形成した。
【０１３０】
（電荷輸送層の形成）
正孔輸送剤としての上記のＣＴＭ−１（４２質量部）と、添加剤としてのヒンダードフェノール系酸化防止剤（チバ・ジャパン株式会社製、「イルガノックス１０１０」）（２質量部）と、バインダー樹脂としてのポリカーボネート樹脂（Ｒｅｓｉｎ−１、粘度平均分子量５２,５００）（１００質量部）と、ヘキサメチルジシラザンで表面処理されたシリカ微粒子（日本アエロジル株式会社製、「アエロジル（登録商標）ＲＸ２００」）（数平均一次粒径１２ｎｍ）（５質量部）とを、テトラヒドロフラン（３５０質量部）及びトルエン（３５０質量部）を含む溶剤に対して添加した。これらを循環型超音波分散装置を用いて１２時間混合し、溶剤中に材料を分散させて、第三の塗布液を調製した。
【０１３１】
第二の塗布液と同様の操作により、第三の塗布液を電荷発生層上に塗布した。その後、１２０℃で４０分間乾燥させて、電荷発生層上に電荷輸送層（膜厚３０μｍ）を形成した。その結果、感光体Ａ−１（積層型電子写真感光体）が得られた。感光体Ａ−１は、基体上に、中間層、電荷発生層、及び電荷輸送層が、この順で積層された構成を有していた。
【０１３２】
［感光体Ａ−２］
正孔輸送剤として、ＣＴＭ−１の代わりに上記のＣＴＭ−２を用いた以外は、感光体Ａ−１と同様の手法により、感光体Ａ−２を作製した。
【０１３３】
［感光体Ａ−３］
正孔輸送剤として、ＣＴＭ−１の代わりに上記のＣＴＭ−３を用いた以外は、感光体Ａ−１と同様の手法により、感光体Ａ−３を作製した。
【０１３４】
［感光体Ａ−４］
正孔輸送剤として、ＣＴＭ−１の代わりに上記のＣＴＭ−４を用いた以外は、感光体Ａ−１と同様の手法により、感光体Ａ−４を作製した。
【０１３５】
［感光体Ａ−５］
正孔輸送剤として、ＣＴＭ−１の代わりに上記のＣＴＭ−５を用いた以外は、感光体Ａ−１と同様の手法により、感光体Ａ−５を作製した。
【０１３６】
［感光体Ａ−６］
正孔輸送剤として、ＣＴＭ−１の代わりに上記のＣＴＭ−６を用いた以外は、感光体Ａ−１と同様の手法により、感光体Ａ−６を作製した。
【０１３７】
［感光体Ａ−７］
正孔輸送剤として、ＣＴＭ−１の代わりに上記のＣＴＭ−７を用いた以外は、感光体Ａ−１と同様の手法により、感光体Ａ−７を作製した。
【０１３８】
［感光体Ａ−８］
正孔輸送剤として、ＣＴＭ−１の代わりに上記のＣＴＭ−８を用いた以外は、感光体Ａ−１と同様の手法により、感光体Ａ−８を作製した。
【０１３９】
［感光体Ａ−９］
正孔輸送剤として、ＣＴＭ−１の代わりに上記のＣＴＭ−９を用いた以外は、感光体Ａ−１と同様の手法により、感光体Ａ−９を作製した。
【０１４０】
［感光体Ａ−１０］
正孔輸送剤として、ＣＴＭ−１の代わりに上記のＣＴＭ−１０を用いた以外は、感光体Ａ−１と同様の手法により、感光体Ａ−１０を作製した。
【０１４１】
［感光体Ａ−１１］
正孔輸送剤として、ＣＴＭ−１の代わりに上記のＣＴＭ−１１を用いた以外は、感光体Ａ−１と同様の手法により、感光体Ａ−１１を作製した。
【０１４２】
［感光体Ａ−１２］
正孔輸送剤として、ＣＴＭ−１の代わりに上記のＣＴＭ−１２を用いた以外は、感光体Ａ−１と同様の手法により、感光体Ａ−１２を作製した。
【０１４３】
［感光体Ａ−１３］
バインダー樹脂として、Ｒｅｓｉｎ−１の代わりにＲｅｓｉｎ−２（粘度平均分子量４９，０００）を用いた以外は、感光体Ａ−１と同様の手法により、感光体Ａ−１３を作製した。
【０１４４】
［感光体Ａ−１４］
バインダー樹脂として、Ｒｅｓｉｎ−１の代わりにＲｅｓｉｎ−３（粘度平均分子量４８，５００）を用いた以外は、感光体Ａ−１と同様の手法により、感光体Ａ−１４を作製した。
【０１４５】
［感光体Ａ−１５］
バインダー樹脂として、Ｒｅｓｉｎ−１の代わりにＲｅｓｉｎ−４（粘度平均分子量５１，０００）を用いた以外は、感光体Ａ−１と同様の手法により、感光体Ａ−１５を作製した。
【０１４６】
［感光体Ａ−１６］
バインダー樹脂として、Ｒｅｓｉｎ−１の代わりにＲｅｓｉｎ−５（粘度平均分子量５０，５００）を用いた以外は、感光体Ａ−１と同様の手法により、感光体Ａ−１６を作製した。
【０１４７】
［感光体Ａ−１７］
バインダー樹脂として、Ｒｅｓｉｎ−１の代わりにＲｅｓｉｎ−６（粘度平均分子量５０，７００）を用いた以外は、感光体Ａ−１と同様の手法により、感光体Ａ−１７を作製した。
【０１４８】
［感光体Ａ−１８］
バインダー樹脂として、Ｒｅｓｉｎ−１の代わりにＲｅｓｉｎ−７（粘度平均分子量５１，０００）を用いた以外は、感光体Ａ−１と同様の手法により、感光体１８を作製した。
【０１４９】
［感光体Ａ−１９］
バインダー樹脂としてのＲｅｓｉｎ−１の粘度平均分子量を４０，０００に調整した以外は、感光体Ａ−１と同様の手法により、感光体Ａ−１９を作製した。
【０１５０】
［感光体Ａ−２０］
バインダー樹脂としてのＲｅｓｉｎ−１の粘度平均分子量を３１，０００に調整した以外は、感光体Ａ−１と同様の手法により、感光体Ａ−２０（積層型電子写真感光体）を作製した。
【０１５１】
［感光体Ａ−２１］
シリカ微粒子として、「アエロジルＲＸ２００」に代えて、ヘキサメチルジシラザンで表面処理されたシリカ微粒子（日本アエロジル株式会社製、「アエロジルＲＸ３００」）（数平均一次粒径７ｎｍ）を用いた以外は、感光体Ａ−１と同様の手法により、感光体Ａ−２１を作製した。
【０１５２】
［感光体Ａ−２２］
シリカ微粒子として、「アエロジルＲＸ２００」に代えて、ヘキサメチルジシラザンで表面処理されたシリカ微粒子（日本アエロジル株式会社製、「アエロジルＮＡＸ５０」）（数平均一次粒径５０ｎｍ）を用いた以外は、感光体Ａ−１と同様の手法により、感光体Ａ−２２を作製した。
【０１５３】
［感光体Ａ−２３］
シリカ微粒子として、「アエロジルＲＸ２００」に代えて、ジメチルジクロロジシラザンで表面処理されたシリカ微粒子（日本アエロジル株式会社製、「アエロジルＲ９７４」）（数平均一次粒径１２ｎｍ）を用いた以外は、感光体Ａ−１と同様の手法により、感光体Ａ−２３を作製した。
【０１５４】
［感光体Ａ−２４］
シリカ微粒子として、「アエロジルＲＸ２００」に代えて、ポリジメチルシロキサン（ＰＤＭＰ）で表面処理されたシリカ微粒子（日本アエロジル株式会社製、「アエロジルＲＹ２００」）（数平均一次粒径１２ｎｍ）を用いた以外は、感光体Ａ−１と同様の手法により、感光体Ａ−２４を作製した。
【０１５５】
［感光体Ａ−２５］
シリカ微粒子としての「アエロジルＲＸ２００」の含有量を、バインダー樹脂１００質量部に対して０．５質量部とした以外は、感光体Ａ−１と同様の手法により、感光体Ａ−２５を作製した。
【０１５６】
［感光体Ａ−２６］
シリカ微粒子としての「アエロジルＲＸ２００」の含有量を、バインダー樹脂１００質量部に対して２．０質量部とした以外は、感光体Ａ−１と同様の手法により、感光体Ａ−２６を作製した。
【０１５７】
［感光体Ａ−２７］
シリカ微粒子としての「アエロジルＲＸ２００」の含有量を、バインダー樹脂１００質量部に対して１０質量部とした以外は、感光体Ａ−１と同様の手法により、感光体Ａ−２７を作製した。
【０１５８】
［感光体Ａ−２８］
シリカ微粒子としての「アエロジルＲＸ２００」の含有量を、バインダー樹脂１００質量部に対して１５質量部とした以外は、感光体Ａ−１と同様の手法により、感光体Ａ−２８を作製した。
【０１５９】
［感光体Ｂ−１］
バインダー樹脂として、Ｒｅｓｉｎ−１の代わりにＲｅｓｉｎ−８（粘度平均分子量５０，０００）を用いた以外は、感光体Ａ−１と同様の手法により、感光体Ｂ−１を作製した。なお、Ｒｅｓｉｎ−８の組成は、下記式（２５）により示される。
【０１６０】
【化４３】
2015169800.tif 000045
【０１６１】
［感光体Ｂ−２］
シリカ微粒子を用いなかった以外は、感光体Ａ−１と同様の手法により、感光体Ｂ−２（積層型電子写真感光体）を作製した。
【０１６２】
［感光体Ｂ−３］
シリカ微粒子を用いなかった以外は、感光体Ｂ−１と同様の手法により、感光体Ｂ−３（積層型電子写真感光体）を作製した。
【０１６３】
［電子写真感光体の性能評価］
（電気的特性評価）
感光体Ａ−１〜Ａ−２８及び感光体Ｂ−１〜Ｂ−３の何れかを、ドラム感度試験機（ジェンテック株式会社製）を用いて、回転数を３１ｒｐｍとし、−８００Ｖになるように帯電させた。次いで、単色光（波長：７８０ｎｍ、露光量：１．０μＪ／ｃｍ2）をハロゲンランプの光からハンドパルスフィルターを用いて取り出し、電子写真感光体の表面に照射した。単色光の照射後、５０ｍｓｅｃが経過した後の表面電位を測定し、この表面電位を残留電位（ＶL）とした。測定環境は、温度２３℃、かつ湿度５０％ＲＨとした。
【０１６４】
（耐オイルクラック性評価）
感光体Ａ−１〜Ａ−２８及び感光体Ｂ−１〜Ｂ−３の何れかの表面における油脂（オレイン酸トリグリセリド）を付着させて、２日間放置した。その後、光学顕微鏡を用いて観察し、クラックの発生具合を確認した。下記基準に従って、耐オイルクラック性を評価した。
◎：クラック発生箇所が０箇所である。
○：クラック発生箇所が１箇所以上３箇所以下である。
△：クラック発生箇所が４箇所以上１０箇所以下である。
×：クラック発生箇所が１１箇所以上である。
【０１６５】
（耐摩耗性評価）
感光体Ａ−１〜Ａ−２８及び感光体Ｂ−１〜Ｂ−３の何れかの製造において調製した電荷輸送層用塗布液を、アルミパイプ（直径：７８ｍｍ）に巻きつけたポリプロピレンシート（厚さ０．３ｍｍ）に塗布した。これを、１２０℃で４０分乾燥し、膜厚３０μｍの電荷輸送層が形成された摩耗評価試験用のシートを作製した。
【０１６６】
このポリプロピレンシートから電荷輸送層を剥離し、ウィールＳ−３６（テーバー社製）に貼り付け、サンプルを作製した。作製したサンプルをロータリーアブレージョンテスター（株式会社東洋精機製作所製）にセットし、摩耗輪ＣＳ−１０（テーバー社製）を用い、荷重５００ｇｆかつ回転速度６０ｒｐｍの条件で１０００回転させ、摩耗評価試験を実施した。摩耗評価試験前後のサンプルの質量変化である摩耗減量（ｍｇ／１０００回転）を測定し、この摩耗減量に基づいて、耐摩耗性を評価した。
【０１６７】
表１は、感光体Ａ−１〜Ａ−２８及び感光体Ｂ−１〜Ｂ−３の電荷輸送層に含有される各材料を示す。表２は、感光体Ａ−１〜Ａ−２８及び感光体Ｂ−１〜Ｂ−３の性能評価結果を示す。
【０１６８】
【表１】
2015169800.tif 000046
【０１６９】
【表２】
2015169800.tif 000047
【０１７０】
表１及び表２から明らかなように、本発明の電子写真感光体は、電気的特性評価において残留電位が低く、オイル付着に起因するクラックの発生が抑制されており、加えて耐摩耗試験において摩耗減量が少なかった。従って、本発明に係る電子写真感光体によれば、優れた電気的特性を維持しつつ、耐摩耗性及び耐オイルクラック性が向上することが明らかである。
【産業上の利用可能性】
【０１７１】
本発明に係る電子写真感光体は、複合機のような画像形成装置に利用できる。
【符号の説明】
【０１７２】
１０    積層型電子写真感光体
１１    基体
１２    積層型感光層
１３    電荷発生層
１４    電荷輸送層
１５    中間層
２０    単層型電子写真感光体
２１    基体
２２    単層型感光層
２３    中間層
【図１】
2015169800.tif 000050
【図２】
2015169800.tif 000051